(57)【要約】【課題】ポリオキシメチレン（ＰＯＭ）フィラメントを特定の位置に配置し、ストリング性能として高反発性、低い剛性となり、Ｓ−Ｓ曲線は直線的であり、かつ実用上問題のない耐久性を有するラケット用ストリングを提供する。【解決手段】本発明のラケット用ストリング(10)は、ポリオキシメチレンフィラメントとその他の合成繊維フィラメントを含むラケット用ストリングであって、前記ラケット用ストリングは、複数本の芯糸(1)と、前記芯糸(2)を被覆する皮糸(2,3)と、前記皮糸(2,3)の外側に表面被覆樹脂(4)を含み、前記複数本の芯糸(1)の少なくとも一部はポリオキシメチレンフィラメントであり、前記皮糸(2,3)の少なくとも一部はその他の合成繊維フィラメントである。【選択図】図１
2016077743.tif 000002
【特許請求の範囲】
【請求項１】
ポリオキシメチレンフィラメントとその他の合成繊維フィラメントを含むラケット用ストリングであって、
前記ラケット用ストリングは、複数本の芯糸と、前記芯糸を被覆する皮糸と、前記皮糸の外側に表面被覆樹脂を含み、前記複数本の芯糸の少なくとも一部はポリオキシメチレンフィラメントであり、
前記皮糸の少なくとも一部はその他の合成繊維フィラメントであることを特徴とするラケット用ストリング。
【請求項２】
前記ラケット用ストリング重量を１００％としたとき、ポリオキシメチレンフィラメント重量は２５〜６５％である請求項１に記載のラケット用ストリング。
【請求項３】
前記ポリオキシメチレンフィラメントの単糸繊度は、１０〜１０００デシテックスである請求項１又は２に記載のラケット用ストリング。
【請求項４】
前記ポリオキシメチレンフィラメントは、無撚りまたは５０回／ｍ以下の撚りが掛けられている請求項１〜３のいずれかに記載のラケット用ストリング。
【請求項５】
前記その他の合成繊維フィラメントの主成分は、ポリアミドフィラメントである請求項１〜４のいずれかに記載のラケット用ストリング。
【請求項６】
前記皮糸は前記芯糸の外側に巻き付けられている請求項１〜５のいずれかに記載のラケット用ストリング。
【請求項７】
前記ラケット用ストリングは、芯部に少なくとも１本のポリオキシメチレンフィラメントが配置され、その外周部はポリアミドマルチフィラメントで被覆かつ接着されている請求項１〜６のいずれかに記載のラケット用ストリング。
【請求項８】
前記ラケット用ストリングは、芯部に少なくとも一本のポリオキシメチレンフィラメントが配置され、その外周部に下巻皮糸としてポリアミドマルチフィラメントが被覆かつ接着され、さらにその外側に上巻皮糸としてポリアミドモノフィラメントが巻きつけられ、表層が樹脂被覆されている請求項１〜７のいずれかに記載のラケット用ストリング。
【請求項９】
前記下巻皮糸と上巻皮糸の撚り方向が異なる請求項８に記載のラケット用ストリング。
【発明の詳細な説明】
【技術分野】
【０００１】
本発明は、硬式テニス、ソフトテニス、スカッシュ、バドミントン等に用いられるラケット用合成ストリング（ガットともいう）に関する。とくに反発性、ソフト感など打球感に優れたラケット用ストリング関するものである。
【背景技術】
【０００２】
従来、テニス、スカッシュ、バドミントン等に用いられるラケット用合成ストリングの素材としては、ポリアミドやポリエステルが主に用いられている。ストリングに要求される主要な特性としては、打球感、耐久性、張設性（ラケットへの張りやすさ）などがある。このなかで打球感としては反発性（パワー）、ソフト感、コントロール性、スピン性、振動吸収性などが重要特性とされている。前記主要特性のなかでは、打球感がとくに重要である。打球感については牛、羊の腸から作られるナチュラルガットが高反発、低剛性（ソフト）である特徴があり、最も打球感が良いガットと評価されている。従来から合成繊維製ストリングをナチュラルガットの打球感に近づけるために、ナイロン６、ナイロン６６繊維などをベースにして種々検討されているが、ナチュラルガット並みの高反発、低剛性は得られていない。これは素材特性の面で限界があるためと考えられる。
【０００３】
ナチュラルに近い打球感が得られる可能性のある素材の一つとしてポリオキシメチレン（以下ＰＯＭともいう）が挙げられる。ＰＯＭがラケット用ストリングとして検討された例として特許文献１〜５などが挙げられる。特許文献１においては特定の見かけ密度、引張り弾性率のポリアセタール（ＰＯＭの別名）を張設したラケットが開示され、ガットの強伸度特性（Ｓ−Ｓカーブ）が直線的でナチュラルガット（天然シープ）に近いことが記載されている。特許文献２においては、ＰＯＭモノフィラメントのボイド部分に樹脂を含浸させることが提案されている。特許文献３においては細いＰＯＭモノフィラメントを集束撚糸した撚糸体のストリングが提案されている。特許文献４においては、ボイドなどに起因するフィッシュアイ欠点が軽減されたモノフィラメントが提案されており、特許文献５においてはＰＯＭが最外層にあって摩擦係数の低いガットが提案されている。
【先行技術文献】
【特許文献】
【０００４】
【特許文献１】特開昭６０−２３６６７０号公報
【特許文献２】特開昭６０−２３９５１４号公報
【特許文献３】特開昭６１−１４６８３２号公報
【特許文献４】特開２００９−２２６１０８号公報
【特許文献５】特開２０１１−７８５８１号公報
【発明の概要】
【発明が解決しようとする課題】
【０００５】
本発明者らの検討によるとＰＯＭ自体は高反発、低剛性であって、強伸度曲線も直線状であり、素材特性としては、ナチュラルガットに近い特性が期待できるが、問題点としては、（１）ＰＯＭモノフィラメントの紡糸延伸性とくに太いモノフィラメントの安定紡糸延伸が困難であること、（２）接着性が悪いことなどが挙げられる。前者は、モノフィラメント単体として使用するタイプのガットの場合、ボイドや欠点のない太いＰＯＭモノフィラメントを安定して製造することが困難であるという問題がある。一方、後者については細いフィラメントの集束体として使用するタイプのガットの場合に、フィラメント間の接着性が十分でなく、使用中にフィラメントがばらけてしまい、耐久性が低いという問題がある。このためＰＯＭを使用した実用的なラケット用ストリングは得られていないのが現状である。
【０００６】
本発明は、前記従来の問題を解決するため、ＰＯＭフィラメントを特定の位置に配置し、ストリング性能として高反発性、低い剛性となり、Ｓ−Ｓ曲線は直線的であり、かつ実用上問題のない耐久性を有するラケット用ストリングを提供する。
【課題を解決するための手段】
【０００７】
本発明のラケット用ストリングは、ポリオキシメチレンフィラメントとその他の合成繊維フィラメントを含むラケット用ストリングであって、前記ラケット用ストリングは、複数本の芯糸と、前記芯糸を被覆する皮糸と、前記皮糸の外側に表面被覆樹脂を含み、前記複数本の芯糸の少なくとも一部はポリオキシメチレンフィラメントであり、前記皮糸の少なくとも一部はその他の合成繊維フィラメントであることを特徴とする。
【発明の効果】
【０００８】
本発明は、ＰＯＭフィラメントを特定の位置に配置したことにより、ストリング性能として高反発性と、低い剛性を有し、Ｓ−Ｓ曲線も直線的となり、ナチュラルガットに近い強伸度特性が得られ、かつ実用上問題のない耐久性を有するラケット用ストリングを提供できる。
【図面の簡単な説明】
【０００９】
【図１】図１は本発明の一実施形態におけるラケット用ストリングの断面図である。
【図２】図２は本発明の他の実施形態におけるラケット用ストリングの断面図である。
【図３】図３は本発明の実施例３と比較例１及び参考例（ナチュラルガット）の強伸度曲線（Ｓ−Ｓカーブ）のグラフである。
【図４】図４は本発明の実施例１及び実施例２の強伸度曲線（Ｓ−Ｓカーブ）のグラフである。
【発明を実施するための形態】
【００１０】
本発明のポリオキシメチレンとは、通常ホルムアルデヒドまたはトリオキサンを重合して得られるホモポリマーまたは９０モル％以上がポリオキシメチレンであるコポリマーをいい、ポリアセタール樹脂とも呼ばれる。好ましいコポリマーとしては例えばエチレンオキシドなどのアルキレンオキシドを０．５〜１０モル％程度共重合したコポリマーが挙げられる。本発明においてはホモポリマー、コポリマーいずれも用いることができる。市販されている樹脂としては“デルリン”（デュポン）、“ジュラコン”（ポリプラスチックス）、“テナック”（旭化成）、“ユピタール”（三菱エンプラ）などが挙げられる。
【００１１】
本発明で用いるポリオキシメチレンフィラメントは、前記のポリオキシメチレン樹脂を溶融紡糸し、延伸して得られるフィラメントであり、好ましい単糸繊度は１０〜１０００デシテックス、さらに好ましくは２０〜７００デシテックスである。単糸が太いとボイドや欠点のない安定した紡糸は困難となる。また、単糸繊度が前記範囲より太くなるとフィラメント間の接着が不十分で耐久性が低くなる問題がある。細い場合は高い反発性が得られにくくなる。
【００１２】
また、好ましいフィラメントの強伸度特性としては、切断伸度は１５％〜４０％程度、強度は３ＣＮ／ｄｔｅｘ以上である。また、フィラメントの断面形状としては通常の丸断面のほか、楕円（扁平）、多角形などの異形断面形状であっても良い。また、ＰＯＭフィラメントには、本発明の効果を阻害しない範囲で各種添加剤や改質ポリマーを含んでいても良い。
【００１３】
本発明は、複数本の芯糸と、前記芯糸を被覆する皮糸と、前記皮糸表面の被覆樹脂を含み、前記複数本の芯糸の少なくとも一部はポリオキシメチレンフィラメントであり、前記皮糸の少なくとも一部はその他の合成繊維フィラメントである。
【００１４】
本発明者らの検討によれば、ラケット用ストリングの原料としてＰＯＭフィラメントを使用し、その高反発、低剛性の性質を発揮し、良好なストリング特性を得るためには、ストリング中のＰＯＭフィラメントの混用率が重要である。好ましい混用率は２５〜６５重量％である。２５重量％未満であると、高反発・低剛性の打感の改善効果が不十分であり、６５重量％を超えると使用中に接着性の悪いＰＯＭフィラメントがばらけやすく耐久性不足となる問題がある。より好ましくは３０〜６０重量％である。さらに好ましくは３３〜５５重量％である。
【００１５】
前記その他の合成繊維フィラメントの主成分は、ポリアミドフィラメントが好ましい。前記において主成分とは５０重量％をいう。ポリアミドはポリエステルにくらべ高反発でナチュラルにより近いこと、接着性が良い点が挙げられる。
【００１６】
ポリアミドフィラメント素材としてはナイロン６、ナイロン６６、ナイロン４６、ナイロン５６、ナイロン１１、ナイロン１２、ナイロン６１０、ナイロン６１２などの脂肪族ポリアミドおよびこれらの共重合ポリアミド、ナイロン９Ｔ、ナイロンＭＸＴ６などの半芳香族ポリアミドなどが挙げられる。また、メタアラミドなどの耐熱性芳香族ポリアミド繊維も必要に応じて適宜混用して使用できる。
【００１７】
ポリアミドフィラメントの単糸太さ（繊度）としてはとくに制限はないが、マルチフィラメントとして用いる場合は２〜２０デシテックス、モノフィラメントとして用いる場合は２０〜２０００デシテックス程度が好ましい。
【００１８】
本発明のラケット用ストリングの構成成分としては前記のＰＯＭ，ポリアミド以外の繊維を必要に応じて本発明の目的を阻害しない範囲で使用することもできる。素材としてはとくに限定されないが、ポリエステル、ポリエーテルエーテルケトン（ＰＥＥＫ）、ポリフェニレンサルファイド（ＰＰＳ）、ポリオレフィンなどが挙げられる。
【００１９】
本発明において、高反発、低剛性でかつ十分な耐久性を有するストリングを得るには、ＰＯＭフィラメントを、主としてストリングの中心部すなわち芯部にストリングの軸と平行に直線状に配置するのが好ましいことがわかった。
【００２０】
ＰＯＭフィラメントをストリングの表層部に配置した場合は、ＰＯＭの接着性が低いため、使用中早期にＰＯＭ部分が剥離しやすく耐久性が低くなる問題があるが、部分的に少量配置することは可能である。
【００２１】
本発明においては、芯となるＰＯＭフィラメントの本数に限定されるものではないが好ましくは一本以上、より好ましくは７本以上が用いられる。これらの芯糸は無撚りの引きそろえまたは、５０回／ｍ以下の低撚りフィラメントとして用いるのが打感上好ましい。芯成分としてはＰＯＭフィラメントのほか必要に応じ他のフィラメントを併用することもできる。各フィラメントは断面において、対称的に配置するのが好ましく、非対称や偏芯した配置では、得られるストリングがコイル状になる場合がある。
【００２２】
次に芯成分のＰＯＭフィラメントは、好ましくはポリアミドマルチフィラメントで被覆接着して、フィラメントを集束させる。ポリアミドマルチフィラメントは、（１）ＰＯＭフィラメントと共に接着剤を含浸させて集束固着するか、（２）ＰＯＭ芯糸の束の外周部に複数本のマルチフィラメント糸を隙間のないように巻き付け接着することで得ることができる。後者の巻き付け接着する方が、芯糸をより強固に集束固着できるので好ましく用いられる。
【００２３】
被覆するポリアミドマルチフィラメント糸の単糸繊度は、芯糸のＰＯＭフィラメントの単糸繊度より小さいものが、芯糸間の凹凸隙間に入りやすく、接着性も良いので好ましく用いられる。好ましいポリアミドマルチフィラメントの単糸繊度は２〜２０ｄｔｅｘ程度である。ポリアミドマルチフィラメントは無より糸または５０回／ｍ以下の撚りが掛けられている甘撚り糸が被覆性の点で好ましく用いられる。
【００２４】
接着剤についてはとくに限定されず、ナイロン樹脂をフェノール等の溶剤に溶解した溶液のほか、ウレタン系樹脂、ＵＶ硬化樹脂などが使用できる。このほか、熱接着性繊維をＰＯＭフィラメントに混用及び／又は被覆し、熱融着させることもできる。
【００２５】
本発明においては前記マルチフィラメント被覆の外側に、皮糸としてナイロンモノフィラメントを用いて巻き付け接着することがとくに耐久性の点から好ましい。使用するナイロンモノフィラメントの太さとしては、通常のストリング製造工程で用いられるものと同じく直径が０，０５〜０．２５ｍｍ程度（２０〜５００ｄｔｅｘ）の太さのフィラメントを複数本用いて隙間のないように均等に巻き付け接着することができる。通常モノフィラメントは一本ずつボビンに巻き、複数本のボビンを用いて芯に巻きつけ接着するが、単糸繊度が小さいマルチフィラメントは複数本（２〜４本程度）引き揃えてボビン巻きし、これを芯に巻きつけることもできる。
【００２６】
これらの皮糸として使用するナイロンモノフィラメントの一部をモノフィラメントと同径かやや細い径のＰＯＭフィラメントに置き換えることもできる。また、一部をメタアラミド繊維糸など他素材の糸に置き換えることもできるが、皮糸の５０重量％以上はポリアミドモノフィラメントであるのが好ましい。
【００２７】
本発明者らの検討によれば、芯糸の外側にマルチフィラメントを被覆し、その外側のモノフィラメント被覆と２層で被覆したストリング場合は、前記のいずれか１層の場合に比べ耐久性が大幅に改善されるので、とくに好ましい。
【００２８】
本発明のストリングは、表面部が樹脂被覆されたものが好ましい。ここで表面樹脂の被覆方法としてはとくに限定されないが、各種熱可塑性樹脂の溶融コーティング法あるいは樹脂の溶剤溶液、分散液を用いた樹脂加工法によるコーティング法が採用される。樹脂としてはとくに限定されないが、ポリアミド系樹脂、ポリウレタン系樹脂、ポリオレフィン系樹脂、ポリアセタール系樹脂などが挙げられる。これらのなかでとくにポリアミド系樹脂、例えば、ナイロン６、ナイロン６６、ナイロン４６、ナイロン６１０、ナイロン６１２、ナイロン１１、ナイロン１２やこれらの共重合体が好ましく用いられる。その他ナイロン９Ｔなどの半芳香族の熱可塑性ポリアミドが挙げられる。本発明の表層樹脂には、樹脂成分のほか必要に応じ、無機粒子、染顔料、光沢顔料、耐熱剤、耐光剤、摩擦・摩耗改良剤などの添加剤、改質剤を適宜配合することもできる。
【００２９】
本発明のラケット用ストリングの好ましい材料構成比率としては、ストリング１００重量％に対し、ポリオキシメチレンフィラメントが２５〜６５重量％、ポリアミド成分（フィラメントおよび表面被覆樹脂、接着剤成分を含む）が３５〜７５重量％、その他成分（フィラメント成分、表面被覆樹脂成分、接着剤成分も含む）が０〜３０重量％程度である。
【００３０】
本発明において好適なストリング構造としては、芯部に少なくとも一本以上ＰＯＭフィラメントを配置し、その外側にポリアミドマルチフィラメント、さらにその外側に皮糸としてポリアミドモノフィラメントを巻き付け、表層として樹脂被覆する構造が挙げられる。
【００３１】
このような本発明のストリングの断面構造の例を図１、図２に示す。図において同一符号は同一物を示す。芯糸１のＰＯＭモノフィラメント（図１では７本の例を示す）の外側に下巻皮糸２としてナイロンマルチフィラメントと、その外側に上巻皮糸３としてナイロンモノフィラメントを巻き付け、その表面に表面被覆樹脂層４を被覆する。図２はより細いＰＯＭフィラメントを多数本束ねた芯糸１の例を示す。下巻皮糸２と上巻皮糸３の撚り方向は異なることが好ましく、例えば下巻皮糸２をＳ撚りとした場合、上巻皮糸３はＺ撚りとするのが好ましい。このようにすると、ストリングの捻じれが発生しにくい。同じ撚り方向の場合、ストリングの捻じれが発生しやすくなり好ましくない。
【００３２】
本発明のラケット用ストリングは、硬式テニス、ソフトテニス、バドミントン、スカッシュなどに適用できるが、とくにソフトテニス用ストリングとして好適である。
【実施例】
【００３３】
以下実施例を用いて具体的に説明する。なお、本発明は下記の実施例に限定されるものではない。以下の実施例において、評価は下記の方法で行った。
【００３４】
＜物性＞
ストリングの強力・伸度はＪＩＳ  Ｌ１０１３に準じ引張試験機（島津製作所、オートグラフＡＧＳ−１００ＮＸ）にて測定した。直径はマイクロメーターを用いて測定した。測定数はＮ＝５の平均値を示した。
【００３５】
＜混用率＞
ストリングを正確に１．００ｍにカットし重量測定し、ｍ当り目付けを測定した。混用したＰＯＭフィラメント糸のｍあたりの重量は糸の繊度と本数から計算により求めた。
混用率＝１００×（混用ＰＯＭフィラメントの重量（ｇ／ｍ）／ストリング重量（ｇ／ｍ））
【００３６】
＜耐久性＞
ストリングの耐久性を評価するため、ストリングを４０ポンドで硬式テニスラケットに張設し、２４時間放置後、このラケットに硬式テニスボールを打ち出し（条件：ボールスピード１００ｋｍ／時、打ち出し間隔１５回／分、打ち出し距離５０ｃｍ、打ち出し角度４０度でラケットの４点に順次打撃）、ストリングが切断するまでの打ち出し回数を測定した。合計３回のテストでの平均値を示した。
【００３７】
＜反発・剛性＞
ストリング１本を５０ポンドの張力で引張り両端をクランプで固定する（つかみ間隔３０ｃｍ）。振り子式のハンマーを用いて、ストリングの中央部にストリングに対して直角、水平方向に衝突するように一定位置から振り下ろし、衝突後のストリングの動き（変位量）と応力を１／１０００秒間隔で測定し、以下の方法で剛性（ポンド／インチ）と反発率（％）を求めた。
剛性（ポンド／インチ）＝最大応力Ｐ（ポンド）／最大変位量Ｌ（水平方向、インチ）
反発率（％）＝（Ｓ２／Ｓ１）×１００
但し、Ｓ１：応力―ひずみ（変位量）曲線（往復）における衝突から最大変位までの部分（往部）の面積
Ｓ２：応力―ひずみ曲線の最大変位位置からゼロ変位まで（復部）の面積
剛性値の数値が高いほど、ラケットに張った状態で打感が硬いことを示し、数値が低いほど柔らかい（ソフト感）ことを示す。
反発率は数値が高いほど、衝突におけるエネルギーロスが少なく反発性が大きいことを示す。反発率、剛性率については、参考文献;Rod Cross"Laboratory testing of tennis string" Sports Engineering(2000) 3,219-230)に詳しく説明されている。
【００３８】
＜実施例１＞
ポリオキシメチレンモノフィラメント（直径０．２０ｍｍ；東レ・モノフィラメント社製、繊度４４０ｄｔｅｘ、強力２５Ｎ、伸度２０％）と、上巻皮糸用としてナイロン６モノフィラメント（直径０．１１５ｍｍ；東レモノフィラメント社製、製品番号“１２０Ｙ０．１１５ＷＸ”）を準備した。下巻皮糸用としてナイロン６マルチフィラメント、東レ社製、商品名アミランフィラメント（製品番号“１２２Ｔ−３０Ｆ−Ｔ１００”）を使用した。
ナイロンをフェノール系溶剤に溶解した接着剤を用いて、ＰＯＭフィラメント糸を１１本引き揃えて芯材とした。前記芯材表面に前記接着剤を付与し、その外周部に前記下巻皮糸用ナイロン６マルチフィラメント糸２０本を隙間のないように巻き付け乾燥した。前記下巻皮糸はＳ撚りとし、撚り数は９１回／ｍとした。
次いで、この下巻皮糸用マルチフィラメント被覆糸の外側に、前記接着剤を使用して上巻皮糸用ナイロン６モノフィラメントを２５本巻き付けて乾燥した。前記上巻皮糸はＺ撚りとし、撚り数は９２回／ｍとした。
得られた糸条に表面被覆樹脂としてナイロン６樹脂を溶融コーティングして直径約１．２７ｍｍのテニス用ストリングを得た。このストリングの３３重量％がＰＯＭフィラメントであった。物性・ガット特性を表１に示す。
【００３９】
＜実施例２＞
芯糸として実施例１で用いたＰＯＭモノフィラメントを１４本引き揃えたものを使用した以外は同様の工程で加工した。得られたストリングの直径は１．２８ｍｍ、ＰＯＭ含有率は４０％であった。物性・ガット特性を表１に示す。
【００４０】
＜実施例３＞
芯糸として実施例１のＰＯＭモノフィラメントを２０本引き揃え、その外側を下巻皮糸用として無撚りのＮ６６マルチフィラメント（東レ社製、商品名プロミラン、製品番号“１２２Ｔ−３０Ｆ−Ｔ１１００”、無より糸）を用いて巻きつけ接着した。前記下巻皮糸はＳ撚りとし、撚り数は９２回／ｍとした。
次いで、外側に上巻皮糸用として細いＮ６モノフィラメント（直径０．０６５ｍｍ）を３本引き揃えて巻いたボビン１８本を用いて皮糸総本数５４本として巻きつけ接着した。前記上巻皮糸はＺ撚りとし、撚り数は９２回／ｍとした。
得られた糸条に表面被覆樹脂としてナイロン６樹脂を溶融コーティングした。得られたストリングの直径は１．２９ｍｍ、ＰＯＭ含有率は５５％であった。物性・ガット特性を表１に示す。
【００４１】
＜比較例１＞
実施例１の芯糸のポリオキシメチレンフィラメントに替えてナイロン６モノフィラメント（直径０．７８ｍｍ）一本を使用し、他は実施例１と同様に加工した。得られたストリングの直径は１．２５ｍｍ、ＰＯＭフィラメント含有率は０％であった。物性・ガット特性を表１に示す。
【００４２】
＜参考例１＞
実施例１の芯糸のＰＯＭフィラメント１１本のうち４本をほぼ同径のナイロン６モノフィラメント（直径０．１９ｍｍ）に置き換え引き揃えしたものを芯糸として、実施例１と同様に加工した。得られたストリングの直径は１．２８ｍｍ、ＰＯＭ含有率は２２重量％であった。物性・ガット特性を表１に示す。
【００４３】
＜参考例２＞
芯糸として実施例３のＰＯＭモノフィラメントを２６本引き揃え、その外側を下巻皮糸用として無撚りのＮ６６マルチフィラメント（東レ社製、商品名プロミラン、１２２Ｔ−３０Ｆ−Ｔ１１００、無より糸）を用いて巻きつけ接着した。前記下巻皮糸はＳ撚りとし、撚り数は９２回／ｍとした。
ほぼ同じ直径のストリングでＰＯＭ比率を上げるためにはナイロン成分を少なくしなければならないため、上巻き皮糸の巻きつけをせず、得られた糸条にナイロン６樹脂を溶融コーティングした。すなわち、実施例３のように上巻きをすると、ＰＯＭ比率が下がり、直径も太くなるので比較できないため上巻きを省略した。得られたストリングの直径は１．２８ｍｍ、ＰＯＭ含有率は６８％であった。物性・ガット特性を表１に示す。
【００４４】
＜実施例４＞
芯糸に実施例１のＰＯＭモノフィラメントより太いＰＯＭモノフィラメント（直径０．２６ｍｍ、繊度７４０ｄｔｅｘ、強力４０Ｎ、伸度２１％）７本を引きそろえたものを芯糸として、他は実施例１と同様に加工した。このストリングの直径は、１．２７ｍｍ、ＰＯＭ含有率は３４重量％であった。物性・ガット特性を表１に示す。
【００４５】
表１に実施例、比較例及び参考例の評価結果をまとめて示す。図３に実施例３で得られたストリングのＳ−Ｓ曲線の例と比較例１（ＰＯＭ０％）および参考例として市販ナチュラルガットのＳ−Ｓ曲線例も示した。また、図４には本発明の実施例１及び実施例２の強伸度曲線（Ｓ−Ｓカーブ）のグラフを示した。なお、図３及び図４はある一つの試料を測定したグラフであり、表１は前記のとおり測定試料数はＮ＝５の平均値であるから、多少相違する。
【００４６】
【表１】
2016077743.tif 000003
【００４７】
これらの結果から以下のことがわかる。
（１）ＰＯＭを芯糸に使用することで、使用しない場合に比べてガットの剛性が低下し、反発率が高くなる傾向があり、ナチュラルガット（反発率８７％、剛性１６．５ポンド／インチ）に近い特性となる。
（２）ＰＯＭ混用率３３−５５％では反発率、剛性には大きな差は見られない。Ｓ−Ｓカーブについても３３％以上の含有率でほぼ直線状となる。図３に示すとおり、実施例３で得られたストリングは、Ｓ−Ｓ曲線の直線性および傾きもナチュラルガットに非常に近いものが得られた。このことは張りテンションが変わっても反発、剛性などの打球感はほぼ一定で変わらないことを意味する。図４についても、実施例１及び２のＳ−Ｓ曲線の直線性および傾きはナチュラルガットに非常に近いことがわかる。
（３）ＰＯＭ混用率が６５％以上ではその他繊維（ナイロン）層が薄くなりストリングの耐久性が大きく低下し、結節強力の低下など物性面でも問題となる
【００４８】
次に試打評価を行った。ソフトテニスの上級プレーヤー（４名）で試打して、打球感を反発性、ソフト感、コントロール性、スピン性の各項目で５段階評価した。比較品を３点（普通）として、５点；良い、４点；やや良い、２点；やや悪い、１点；悪いとして４名の平均で示した。結果を表２に示す。
【００４９】
【表２】
2016077743.tif 000004
【００５０】
表２からも明らかなとおり、実施例１〜４のストリングは比較例１、参考例１〜２のストリングに比べて反発性、ソフト感、コントロール性、スピン性ともに優れており、打球感は高いことが確認できた。
【符号の説明】
【００５１】
１，５：芯糸
２，６：下巻皮糸
３，７：上巻皮糸
４，８：表面被覆樹脂層
１０，１１：ストリング
【図１】
2016077743.tif 000005
【図２】
2016077743.tif 000006
【図３】
2016077743.tif 000007
【図４】
2016077743.tif 000008